(57)【特許請求の範囲】
【請求項１】
単結晶中にハロゲン原子を含有し、
前記ハロゲン原子の濃度が酸素原子に対して１〜５０００００質量ｐｐｍである、エピタキシャル成長用のサファイア単結晶ウエハ。
【請求項２】
前記ハロゲン原子がフッ素原子である、請求項１に記載のエピタキシャル成長用のサファイア単結晶ウエハ。
【請求項３】
前記フッ素原子がフッ化アルミニウム由来のフッ素原子である、請求項２に記載のエピタキシャル成長用のサファイア単結晶ウエハ。
【請求項４】
チョクラルスキ法により育成されたサファイア単結晶から得られた、請求項１〜３のいずれか一項に記載のエピタキシャル成長用のサファイア単結晶ウエハ。
【請求項５】
ハロゲン原子を含有するハロゲン含有化合物と酸化アルミニウムとを含むサファイア単結晶の原料を坩堝に装入して加熱溶融し、チョクラルスキ法により、原料融液から成長結晶を引き上げることで単結晶中にハロゲン原子を含有するサファイア単結晶の育成を行い、前記サファイア単結晶からサファイア単結晶ウエハを得、
前記ハロゲン含有化合物を、前記原料中の前記ハロゲン原子の濃度が酸素原子に対して１〜５０００００質量ｐｐｍとなるように配合する、エピタキシャル成長用のサファイア単結晶ウエハの製造方法。
【請求項６】
前記ハロゲン含有化合物が、ハロゲン化アルミニウムである、請求項５に記載のエピタキシャル成長用のサファイア単結晶ウエハの製造方法。
【請求項７】
前記ハロゲン化アルミニウムが、フッ化アルミニウムである、請求項６に記載のエピタキシャル成長用のサファイア単結晶ウエハの製造方法。
【発明の詳細な説明】
【技術分野】
【０００１】
本発明は、サファイア単結晶及びその製造方法に関する。
【背景技術】
【０００２】
近年、ＬＥＤ（Ｌｉｇｈｔ  Ｅｍｉｔｔｉｎｇ  Ｄｉｏｄｅ）の需要、特に青色ＬＥＤ及び白色ＬＥＤの需要が急増している。青色ＬＥＤ及び白色ＬＥＤには、エピタキシャル成長によって製造されたＧａＮ、ＩｎＧａＮ及びそれらに類似する化合物半導体が使われるが、そのエピタキシャル成長用の基板には、サファイアウエハが用いられる（下記非特許文献１参照）。これは、サファイアの格子定数がＧａＮ、ＩｎＧａＮと近く、また、ＧａＮ、ＩｎＧａＮのエピタキシャル製膜条件（約１３００℃のアンモニア雰囲気）でサファイアが化学的に安定なためである。
【０００３】
一般に、エピタキシャル成長に用いられる基板ウエハは、結晶構造欠陥が少ないほど良いことが知られており、サファイア基板ウエハも、可能な限り結晶構造欠陥が少ないことが望ましい。
【０００４】
サファイアの製造方法には、様々な方法があるが、結晶構造欠陥があまり問題とされない用途では、成長速度が速いベルヌイ法が用いられる。ベルヌイ法ではアルミナ粉末を酸水素炎内に少しずつ流して溶融し、滴を形成させ、下に配置されたサファイア種結晶に落として成長させる。この方法では直径約４０ｍｍ以下のサファイア結晶を成長させる事ができるが、一般的に小角結晶粒界（サブグレイン）や、その他の結晶構造欠陥が発生しやすい。
【０００５】
結晶構造欠陥の少ないサファイアの育成方法として、チョクラルスキ法、Ｎａｃｋｅｎ−Ｋｙｒｏｐｏｕｌｏｓ法、熱交換法、ＥＦＧ法などがある。しかし、これらの方法を用いても、サファイア単結晶中に泡欠陥（数μｍの微小な気泡）が発生しやすい。この泡欠陥は、サファイアウエハ上のピット（数μｍの微小な窪み）の原因となり、ピットのあるサファイア基板を用いると、その後のエピタキシャル成長に悪影響を与えてしまう。
【０００６】
サファイア単結晶は、原料のアルミナ（Ａｌ２Ｏ３）を融点（２０４０℃）以上に加熱し、融解した原料を冷却、固化（結晶化）することで育成されるが、融解した原料（以下、「融液」という）中の一部は分解し、ＡｌＯ、Ａｌ２Ｏ、Ｏ２が生成する。これら原料のアルミナの分解生成物は、原料融液中に過飽和に存在するが、原料融液が結晶化する際には、これら過飽和成分は、結晶中に泡として取り込まれることが知られている（下記非特許文献２参照）。これが、泡欠陥の発生原因と考えられる。
【０００７】
泡欠陥を解決する一手法として、原料のアルミナ（Ａｌ２Ｏ３）が分解して生成した過飽和酸素（Ｏ２）を取り除くことで、泡欠陥を低減させることが試みられている。例えば、モリブデン坩堝を用いるＮａｃｋｅｎ−Ｋｙｒｏｐｏｕｌｏｓ法において、過飽和酸素（Ｏ２）を取り除いて泡欠陥を低減させる方法が検討されている。
【０００８】
しかし、このＮａｃｋｅｎ−Ｋｙｒｏｐｏｕｌｏｓ法では、結晶育成時の温度勾配が小さいという課題がある。温度勾配が小さいと、結晶育成時の直径制御が難しく、また、引上げ方位が限定されるという問題がある。したがって、通常、Ｎａｃｋｅｎ−Ｋｙｒｏｐｏｕｌｏｓ法によるサファイアの育成では、育成されたサファイアインゴットの直径は一定ではなく、また、引上げ方位もａ軸またはｍ軸に限定されている。
【０００９】
また、モリブデン坩堝を用いると、坩堝に由来するモリブデンがサファイアに取り込まれてしまう。サファイア中に取り込まれたモリブデンは、泡欠陥を引き起こすだけでなく、サファイアウエハ上へのＧａＮ、ＩｎＧａＮのエピタキシャル成長にも悪影響を与えてしまう。
【００１０】
Ｎａｃｋｅｎ−Ｋｙｒｏｐｏｕｌｏｓ法よりも温度勾配を大きくできる、欠陥の少ないサファイアの育成方法として、チョクラルスキ法がある。チョクラルスキ法では、ほぼ一定の直径のインゴットが得られることが知られており、また、引上げ方位もａ軸またはｍ軸以外の方位での育成例もある（下記特許文献１参照）。
【００１１】
ここで、例えば、モリブデン坩堝を用いたチョクラルスキ法によるサファイア単結晶の育成では、育成雰囲気に、微量の水素ガスや一酸化炭素ガスを添加することで、過飽和酸素（Ｏ２）を化学反応により除去することが開示されている（下記特許文献２参照）。
【００１２】
しかしながら、モリブデン坩堝を用いたチョクラルスキ法でも、坩堝に由来するモリブデンがサファイア単結晶内に取り込まれ易いという課題がある。サファイア中に取り込まれたモリブデンは、上述したように、サファイアウエハ上へのＧａＮ、ＩｎＧａＮのエピタキシャル成長に悪影響を与えることが知られている。
【００１３】
チョクラルスキ法によるサファイア単結晶の育成にはモリブデン坩堝を使用する方法以外にイリジウム坩堝を用いる方法があり、イリジウム坩堝を用いれば、モリブデンが取り込まれるという課題は解決する。
【００１４】
しかし、発明者らが、イリジウム坩堝を用いたチョクラルスキ法で、微量の水素ガスを混合した育成雰囲気でサファイア単結晶の育成を行ったところ、得られた結晶中にイリジウムの取り込まれは観察されなかったが、多量の泡欠陥の発生が認められた。したがって、特許文献２の解決手法はイリジウム坩堝を用いたチョクラスルキー法に適用することが出来ないことがわかった。これは、イリジウムが何等かの影響を及ぼしたものと考えられる。
【００１５】
イリジウム坩堝を用いたチョクラルスキ法での泡欠陥の解決手法としては、融解アルミナの分解反応を抑えるため、チャンバ中の不活性ガス雰囲気に、微量の酸素ガスを添加することが試みられている（下記特許文献３参照）。特許文献３では、イリジウム坩堝を用いたチョクラルスキ法でサファイア単結晶を育成している。
【００１６】
しかし、イリジウム坩堝は、高温では酸素ガスと反応し、酸化イリジウムとなることが知られており、酸素ガス濃度を上げると、イリジウム坩堝が酸化されてしまう。そして、反応生成物の酸化イリジウムは、サファイア単結晶に取り込まれてイリジウムインクルージョンとなってしまう。このイリジウムインクルージョンは、サファイアウエハ上のピットの原因になってしまう。
【００１７】
融解アルミナの分解反応を抑えるためには、酸素濃度は高いほうが良いが、上述のように、酸素濃度を高くすると、イリジウムインクルージョンの発生があるため、あまり酸素濃度を高くすることができないという問題がある。
【００１８】
なお、モリブデンは、高温でイリジウムより、酸素との反応性が高く、特許文献３に記載の酸素ガスを添加する方法は、モリブデン坩堝を用いたチョクラスキ法によるサファイア単結晶の育成には適用できない。
【００１９】
また、サファイアの育成時にアルミナ以外の金属を添加すると泡欠陥が少なくなることが知られており、例えば、二酸化チタンを加えることで泡欠陥を低減する方法が開示されている（下記特許文献４及び５参照）。
【００２０】
しかしながら、サファイア単結晶の育成時には、これらの添加元素は、サファイアウエハ上へのＧａＮ、ＩｎＧａＮのエピタキシャル成長に悪影響を与えてしまうため、添加元素は少ないほうが良い。
【先行技術文献】
【特許文献】
【００２１】
【特許文献１】特開２００８−２０７９９２号公報
【特許文献２】特開平４−１３２６９５号公報
【特許文献３】特開昭５２−１３８０９５号公報
【特許文献４】特開平６−１９９５９７号公報
【特許文献５】特開平６−１１５９３１号公報
【非特許文献】
【００２２】
【非特許文献１】Ａｇｇａｒｗａｌ  ｅｔｃ．  ，Ｊ．Ｑｕａｎｔｕｍ  Ｅｌｅｃｔｒｏｎｉｃｓ  ２４（１９９８）１００３．
【非特許文献２】Ｔ．Ｆｕｋｕｄａ  ｅｔｃ．  ，Ｃｒｙｓｔ．Ｒｅｓ．ｔｅｃｈｎｏｌ．３０（１９９５）１８５．
【発明の概要】
【発明が解決しようとする課題】
【００２３】
本発明は、上記従来技術の有する課題に鑑みてなされたものであり、効率よく泡欠陥の発生を抑制したサファイア単結晶及びその製造方法を提供することを目的とする。
【課題を解決するための手段】
【００２４】
上記目的を達成するために、本発明は、単結晶中にハロゲン原子を含有し、上記ハロゲン原子の濃度が酸素原子に対して１〜５０００００質量ｐｐｍである、エピタキシャル成長用のサファイア単結晶ウエハを提供する。
【００２５】
本発明者らは、上述した課題を解決すべく、種々の検討を試みた。その結果、サファイア単結晶中にハロゲン原子を含むことで、泡欠陥の原因である原料の酸化アルミニウム（アルミナ）の分解（Ａｌ２Ｏ３⇔ＡｌＯ＋Ａｌ２Ｏ＋Ｏ２…）を効率よく抑制できることを見出した。ここで、ハロゲン原子を含むサファイア単結晶が泡欠陥の原因である原料の酸化アルミニウムの分解を効率よく抑制することが出来る理由は、以下の理由であると考えられる。
【００２６】
酸化アルミニウムの分解反応は、下記の化学平衡式で表される。
Ａｌ２Ｏ３  ⇔  ＡｌＯ＋Ａｌ２Ｏ＋Ｏ２…
したがって、酸化アルミニウムの分解を抑制するためには、この化学平衡式の右辺に示される分子の濃度を上げればよい、すなわち酸素濃度を上げればよいと考えられる。
【００２７】
ここで、実際の育成炉内では、酸化アルミニウムは平衡状態まで分解しておらず、上記化学平衡式の右側へ反応が進んでいる状態である。したがって、反応性の高い酸素を用いることができれば、左側へ進む反応の反応速度を上げることが出来、より効率よく分解反応を抑制できると考えられる。
【００２８】
サファイア単結晶の育成時にハロゲン原子を添加すると、下記式のように酸素原子（Ｏ）のサイトをハロゲン原子（Ｘ）が置換すると考えられる。
Ａｌ−Ｏ＋Ｘ  →  Ａｌ−Ｘ＋Ｏ
（但し、Ａｌ−Ｏ、Ａｌ−Ｘはそれぞれ、アルミニウム原子と酸素原子、アルミニウム原子とハロゲン原子が結合していることを示している。）
そして、ハロゲン原子に置換された酸素原子が、酸化アルミニウムの分解を抑制すると考えられる。
【００２９】
すなわち、本発明者らは、サファイア単結晶中にハロゲン原子を含むことによって、単結晶中の泡欠陥が低減することを見出し、本発明を完成するに至った。
【００３０】
ハロゲン原子としては、フッ素原子、塩素原子、臭素原子、ヨウ素原子が挙げられる。これらのイオン半径は、それぞれ、１．３３Å、１．８１Å、１．９６Å、２．２０Åである。酸素原子のイオン半径が１．４０Åであることから、フッ素原子のイオン半径が酸素原子のイオン半径に最も近く、置換がされやすい。したがって、ハロゲン原子の中でもフッ素原子を用いることが好ましい。また、フッ素原子は酸化還元電位及び電気陰性度が大きく、ハロゲン原子の中でも酸素原子を置換しやすい原子であると考えられる。
【００３１】
本発明のサファイア単結晶ウエハにおいて、ハロゲン原子の濃度は、酸素原子に対して１〜５０００００質量ｐｐｍであることが好ましい。ハロゲン原子の濃度が１質量ｐｐｍ以上であると、効率よく酸素原子の置換が起こり、５０００００質量ｐｐｍ以下であれば、結晶育成中のハロゲン原子の原料（後述するハロゲン含有化合物）の蒸発を抑えることができる。
【００３２】
ハロゲン原子の原料としては、結晶中に含まれることで悪影響を及ぼさない化合物であれば特に制限はないが、例えば、ハロゲン化アルミニウムを用いることができる。例えば、ハロゲン原子としてフッ素原子を採用する場合は、フッ化アルミニウムを用いることが好ましい。ハロゲン化アルミニウムを用いることで、サファイア単結晶中にアルミニウム以外の金属元素が取り込まれることを抑制することができる。
【００３３】
本発明はまた、ハロゲン原子を含有するハロゲン含有化合物と酸化アルミニウムとを含むサファイア単結晶の原料を坩堝に装入して加熱溶融し、チョクラルスキ法により、原料融液から成長結晶を引き上げることで単結晶中にハロゲン原子を含有するサファイア単結晶の育成を行い、上記サファイア単結晶からサファイア単結晶ウエハを得、上記ハロゲン含有化合物を、上記原料中の上記ハロゲン原子の濃度が酸素原子に対して１〜５０００００質量ｐｐｍとなるように配合する、エピタキシャル成長用のサファイア単結晶ウエハの製造方法を提供する。
【００３４】
かかる製造方法によれば、サファイア単結晶の原料にハロゲン含有化合物を添加することにより、上述した理由により、結晶育成中の酸化アルミニウムの分解を効率よく抑制することが出来、泡欠陥の発生が十分に抑制されたサファイア単結晶を得ることができる。
【００３５】
本発明のサファイア単結晶ウエハの製造方法において、上記ハロゲン含有化合物は、上記原料中の上記ハロゲン原子の濃度が酸素原子に対して１〜５０００００質量ｐｐｍとなるように配合することが好ましい。ハロゲン原子の濃度が１質量ｐｐｍ以上であると、効率よく酸素原子の置換が起こり、５０００００質量ｐｐｍ以下であれば、結晶育成中のハロゲン含有化合物の蒸発を抑えることができる。
【００３６】
本発明のサファイア単結晶ウエハの製造方法において、上記ハロゲン含有化合物は、ハロゲン化アルミニウムであることが好ましい。ハロゲン化アルミニウムを用いることで、サファイア単結晶中にアルミニウム以外の金属元素が取り込まれることを抑制することができる。
【００３７】
ここで、上記ハロゲン化アルミニウムは、フッ化アルミニウムであることが好ましい。ハロゲン原子がフッ素原子であると、上述した理由により、酸素原子がフッ素原子で置換されやすく、結晶育成中の酸化アルミニウムの分解をより効率よく抑制することが出来、泡欠陥の発生がより十分に抑制されたサファイア単結晶を得ることができる。
【発明の効果】
【００３８】
本発明によれば、効率よく泡欠陥の発生を抑制したサファイア単結晶及びその製造方法を提供することができる。そのため、本発明のサファイア単結晶をウエハに加工した際に、泡欠陥の発生を十分に抑制することができる。
【図面の簡単な説明】
【００３９】
【図１】サファイア単結晶を製造するための引き上げ装置の一例を示す模式断面図である。
【図２】比較例１で得られたサファイア単結晶の泡欠陥を観察した顕微鏡写真である。
【図３】実施例１で得られたサファイア単結晶の泡欠陥を観察した顕微鏡写真である。
【図４】実施例２で得られたサファイア単結晶の泡欠陥を観察した顕微鏡写真である。
【図５】実施例３で得られたサファイア単結晶の泡欠陥を観察した顕微鏡写真である。
【図６】実施例４で得られたサファイア単結晶の泡欠陥を観察した顕微鏡写真である。
【図７】実施例５で得られたサファイア単結晶の泡欠陥を観察した顕微鏡写真である。
【発明を実施するための形態】
【００４０】
以下、場合により図面を参照しつつ本発明の好適な実施形態について詳細に説明する。
なお、図面中、同一又は相当部分には同一符号を付し、重複する説明は省略する。また、図面の寸法比率は図示の比率に限られるものではない。
【００４１】
本発明のサファイア単結晶は、ハロゲン原子を含有することを特徴とするものである。かかるサファイア単結晶は、本発明のサファイア単結晶の製造方法、すなわち、ハロゲン原子を含有するハロゲン含有化合物と酸化アルミニウムとを含むサファイア単結晶の原料を坩堝に装入して加熱溶融し、チョクラルスキ法により、原料融液から成長結晶を引き上げることでサファイア単結晶の育成を行うことを特徴とする方法、によって好適に製造することができる。
【００４２】
ここで、本発明の製造方法で用いる引き上げ装置について図１を参照して説明する。同図に示す引き上げ装置１０は、高周波誘導加熱炉１４を有している。この加熱炉１４は耐火性を有する側壁が筒状の有底容器であり、有底容器の形状自体は公知のチョクラルスキ法に基づく単結晶育成に使用されるものと同様である。この加熱炉１４の底部の外側面には、高周波誘導コイル１５が巻回されている。そして、加熱炉１４の内部の底面上には、イリジウム坩堝１７が配置されている。
【００４３】
坩堝１７は、高周波誘導加熱ヒータを兼ねている。そして、坩堝１７中に、サファイア単結晶の原料を投入し、高周波誘導コイル１５に高周波誘導をかけると、坩堝１７が加熱され、単結晶の構成材料からなる融液（原料融液）１８が得られる。
【００４４】
また、加熱炉１４の底部中央には、支持棒１６が接続されている。
【００４５】
次に、引き上げ装置１０を用いたより具体的な製造方法について説明する。本実施形態に係るサファイア単結晶の製造方法は、サファイア単結晶の原料を溶融して融液を得る溶融工程と、融液からサファイア単結晶を引き上げて育成する単結晶育成工程と、得られたサファイア単結晶のインゴットを冷却する冷却工程とを備えている。また、単結晶育成工程は、インゴットの肩部を形成する肩部形成工程と、肩部の下方に延在する直胴部を形成する直胴部形成工程とからなる。
【００４６】
まず、イリジウム坩堝１７中に、サファイア単結晶の原料として少なくとも、ハロゲン原子を含有するハロゲン含有化合物と、酸化アルミニウム（アルミナ）とを投入する。
【００４７】
ここで、ハロゲン含有化合物としては、結晶中に含まれることで悪影響を及ぼさない化合物であれば特に制限はないが、例えば、ハロゲン化アルミニウム、ハロゲン化鉛、ハロゲン化亜鉛、ハロゲン化錫、ハロゲン化ビスマス等が挙げられる。これらの中でも、サファイア単結晶中にアルミニウム以外の意図しない金属元素が取り込まれることを抑制できることから、ハロゲン化アルミニウムが好ましい。
【００４８】
また、ハロゲン含有化合物に含有されるハロゲン原子としては、フッ素原子、塩素原子、臭素原子、ヨウ素原子が挙げられる。これらの中でも、酸素原子を置換しやすく、結晶育成中の酸化アルミニウムの分解をより効率よく抑制できることから、フッ素原子が好ましい。
【００４９】
ハロゲン含有化合物の配合量は、サファイア単結晶の原料中のハロゲン原子の濃度が酸素原子に対して１〜５０００００質量ｐｐｍとなるように調整することが好ましい。ハロゲン原子の濃度が１質量ｐｐｍ以上であると、効率よく酸素原子の置換が起こり、５０００００質量ｐｐｍ以下であれば、結晶育成中のハロゲン含有化合物の蒸発を抑えることができる。また、これらの効果をより十分に得る観点から、原料中のハロゲン原子の濃度は、酸素原子に対して１０〜１００００質量ｐｐｍとすることがより好ましく、２０〜５００質量ｐｐｍとすることが特に好ましい。
【００５０】
サファイア単結晶の原料として用いられる酸化アルミニウムは、特に制限はないが、純度の高い（好ましくは９９．９９％以上）ものが好ましい。
【００５１】
サファイア単結晶の原料には、ハロゲン含有化合物及び酸化アルミニウム以外の材料を添加してもよい。泡欠陥の発生をさらに抑制する観点から、サファイア単結晶の原料には、アルミニウム以外の金属元素を添加してもよい。但し、原料中のアルミニウム以外の金属元素は、アルミニウム（Ａｌ）原子に対して、１００質量ｐｐｍ以下であることが好ましい。これは、原料中のアルミニウム以外の金属元素が多いと、サファイアウエハ上へのＧａＮ、ＩｎＧａＮのエピタキシャル成長に悪影響を与えてしまう上、着色の問題も生じてしまうためである。
【００５２】
泡欠陥の発生をより十分に抑制する観点から、サファイア単結晶の原料には、二酸化チタンを加えることが好ましい。この場合、原料中のチタン（Ｔｉ）原子の濃度は、アルミニウム（Ａｌ）原子に対して、１質量ｐｐｍ以上１００質量ｐｐｍ以下とすることが好ましく、３０質量ｐｐｍ以上７０質量ｐｐｍ以下とすることがより好ましい。サファイア単結晶の育成中において、チタン原子はＴｉ４＋→Ｔｉ３＋となるが、その際に自身の酸素を酸化アルミニウムへ供与することができるため、酸化アルミニウムの分解反応（Ａｌ２Ｏ３⇔ＡｌＯ＋Ａｌ２Ｏ＋Ｏ２…）を抑制できると考えられる。したがって、原料中にチタン原子を添加することで、さらに泡欠陥を抑制することができる。しかし、チタン原子の添加量がアルミニウム原子に対して１質量ｐｐｍ未満であると、泡欠陥をさらに抑制する効果が十分に得られず、１００質量ｐｐｍを超えると、サファイアウエハ上へのＧａＮ、ＩｎＧａＮのエピタキシャル成長に悪影響を与えてしまう上、着色の問題も生じてしまう。また、二酸化チタンが過剰に存在する場合（上記Ｔｉ原子の濃度が１００質量ｐｐｍを超える場合）、チタン同士の反応が優先的に起こるため、自身の酸素が酸化アルミニウムへ供給されにくく、充分な効果が得られない場合がある。
【００５３】
次に、加熱炉１４内の空気を不活性ガス（例えば、窒素、アルゴン）等で十分に置換した後、高周波誘導コイル１５に高周波誘導をかけることにより、原料の融液１８を得る（溶融工程）。
【００５４】
ここで、育成されるサファイア単結晶中への泡欠陥の発生をさらに抑制する観点から、加熱炉１４内の空気は、二酸化炭素ガスと不活性ガスとの混合ガスに置換することが好ましい。
【００５５】
二酸化炭素ガスは、活性酸素種である原子状酸素（Ｏ）を供給することができる。これは、二酸化炭素ガスの分解反応（ＣＯ２→ＣＯ＋Ｏ）によるものである。
【００５６】
平衡状態では、酸化アルミニウムの融点（２０４０℃）での原子状酸素（Ｏ）は、酸素を用いたほうが二酸化炭素ガスを用いる場合よりも多く存在できる。しかし、ＣＯ２の分解反応（ＣＯ２→ＣＯ＋Ｏ）は、酸素の分解反応（Ｏ２→２Ｏ）より約４０倍早い。２０４０℃での酸素の分解反応（Ｏ２→２Ｏ）の速度定数は、５．５×１０３（ｃｍ３・ｍｏｌ−１・ｓ−１）であるのに対して、２０４０℃でのＣＯ２の分解反応（ＣＯ２→ＣＯ＋Ｏ）の反応速度定数は、２．２×１０５（ｃｍ３・ｍｏｌ−１・ｓ−１）である（化学便覧  基礎編ＩＩ  改定３版、日本化学会編を参照）。そのため、二酸化炭素ガスを用いることにより、酸素ガスを用いる場合よりも、効率よく活性酸素種である原子状酸素（Ｏ）を供給することができる。
【００５７】
この活性酸素によって、泡欠陥の原因である酸化アルミニウムの分解反応（Ａｌ２Ｏ３⇔ＡｌＯ＋Ａｌ２Ｏ＋Ｏ２…）の平衡を左側に傾けることができ、分解反応が抑制され、泡欠陥が低減する。また、二酸化炭素ガスは、毒性がなく、取り扱いやすいという利点もある。
【００５８】
混合ガスの二酸化炭素ガス濃度（混合ガスの全体積基準）は、０．５体積％以上５．０体積％未満であることが好ましい。この二酸化炭素ガス濃度が０．５体積％未満であると、酸化アルミニウムの分解反応を抑制する効果が十分に得られない傾向があり、５．０体積％以上であると、イリジウム坩堝の酸化によって、イリジウムインクルージョン発生の原因となってしまう傾向がある。また、泡欠陥の発生を抑制する効果がより優れることから、二酸化炭素ガス濃度は、０．８体積％以上１．５体積％以下であることがより好ましく、泡欠陥の発生を抑制する効果がさらに優れることから、二酸化炭素ガス濃度は、１．０体積％以上１．２体積％以下であることが特に好ましい。
【００５９】
原料の分解に由来する泡欠陥は、例えば、得られた単結晶にグリーンレーザー（波長：５３２ｎｍ）を照射することで観察することができる。イリジウムインクルージョンについても、例えば、得られた単結晶にグリーンレーザー（波長：５３２ｎｍ）を照射することで観察することができる。
【００６０】
次に、坩堝１７の上方から、種結晶２を下部先端に固定した引き上げ棒１２を融液１８の表面の中央部から融液１８中に入れて種付けを行う。なお、サファイア単結晶のｃ軸の方向に結晶を育成させる場合は、種結晶２をそのｃ軸が坩堝１７の融液面に対して垂直となるように種付けすることが好ましい。種付け後、引き上げ棒１２を回転させながら引き上げて、略円柱状の単結晶インゴット１を形成する（単結晶育成工程）。
【００６１】
単結晶育成工程は肩部形成工程と直胴部形成工程とからなる。肩部形成工程は、ヒータ１３の加熱出力を調節し、単結晶インゴット１が所望の直径となるまで結晶を育成させる工程である。肩部形成工程を経ることによって単結晶インゴット１の肩部を形成する。次に、直胴部形成工程により、肩部の下方に延在する直胴部を形成する。なお、図１は単結晶インゴット１の直胴部を形成している状態を示している。
【００６２】
次に、冷却工程では、単結晶育成工程により得られた単結晶インゴット１を融液１８から切り離した後、所定の速度で冷却する。
【００６３】
このような単結晶インゴット１の製造方法によれば、サファイア単結晶の原料に、ハロゲン原子を含有するハロゲン含有化合物を添加することにより、得られるサファイア単結晶中の泡欠陥の発生を効率的に且つ十分に抑制することができる。さらに、二酸化炭素ガスが存在する雰囲気下で結晶の育成を行った場合には、泡欠陥の発生をより一層効率的に且つ十分に抑制することができる。
【実施例】
【００６４】
以下、実施例及び比較例に基づいて本発明をより具体的に説明するが、本発明は以下の実施例に限定されるものではない。
【００６５】
（実施例１〜５）
チョクラルスキ法を用いて、以下の手順でサファイア単結晶を育成した。まず、原料として純度９９．９９％の酸化アルミニウム２４０ｇと、フッ化アルミニウムとを、直径５０ｍｍ（φ）、深さ５０ｍｍのイリジウム坩堝に充填した。このとき、フッ化アルミニウムの配合量は、原料中の酸素原子に対するフッ素原子の濃度が表１に示す濃度となるように調整した。この坩堝を高周波誘導加熱炉内に載置した。坩堝の外周にジルコニア製の円筒を配置して、坩堝周辺を保温した。窒素ガス雰囲気のもとで高周波誘導によって坩堝を加熱し、坩堝内の原料を溶融させて融液とした。
【００６６】
その後、窒素ガス雰囲気のまま、サファイアの種結晶を引き上げ棒の先端に固定し、この種結晶を原料の融液中に入れて種付けを行った。このとき、種結晶は、そのＲ軸が融液面に対して垂直となるように種付けをした。
【００６７】
種結晶を種付けした後、まず、単結晶インゴットの肩部を形成した。すなわち、引き上げ棒を回転速度３ｒｐｍで回転させながら、引上げ速度２．０ｍｍ／時間で引き上げた。
融液の温度を調整することにより、単結晶インゴットの直径を２５ｍｍ（φ）まで広げて肩部を形成した。
【００６８】
次いで、単結晶インゴットの直胴部を形成した。すなわち、引き上げ棒の回転速度３ｒｐｍ、引上げ速度２．０ｍｍ／時間の条件で結晶育成を続けた。直胴部の長さが３０ｍｍとなるまで引き上げた後、切り離し距離５ｍｍ、切り離し速度６０ｍｍ／分の条件で単結晶インゴットを切り離し、２０時間かけて冷却を行った。
【００６９】
得られたサファイア単結晶インゴットの直胴部を、厚さ１ｃｍになるように切断し、その両面を鏡面研磨して評価用サンプルとした。この評価用サンプルを顕微鏡のステージに載せ、横からグリーンレーザー（波長５３２ｎｍ）を当てながら顕微鏡をのぞき、泡（緑のドット）の数を数えた。泡の数は０．５×０．５ｍｍの視野内（被写界深度１ｍｍ）での数を数えた。同様の方法で、評価用サンプルの計１８箇所について泡の数を数え、その平均値を泡欠陥の数とした。その結果を表１に示す。また、実施例１〜５で得られたサファイア単結晶について泡欠陥を観察した際の顕微鏡写真を図３〜７にそれぞれ示す。
【００７０】
（比較例１）
チョクラルスキ法を用いて、以下の手順でサファイア単結晶を育成した。まず、原料として純度９９．９９％の酸化アルミニウム２７０ｇと、二酸化チタン０．０２１２ｇ（Ａｌ原子に対してＴｉ原子が５０質量ｐｐｍ相当）とを、直径５０ｍｍ（φ）、深さ５０ｍｍのイリジウム坩堝に充填した。この坩堝を高周波誘導加熱炉内に載置した。坩堝の外周にジルコニア製の円筒を配置して、坩堝周辺を保温した。窒素ガス雰囲気のもとで高周波誘導によって坩堝を加熱し、坩堝内の原料を溶融させて融液とした。
【００７１】
その後、窒素ガス雰囲気のまま、サファイアの種結晶を引き上げ棒の先端に固定し、この種結晶を原料の融液中に入れて種付けを行った。このとき、種結晶は、そのｃ軸が融液面に対して垂直となるように種付けをした。
【００７２】
種結晶を種付けした後、まず、単結晶インゴットの肩部を形成した。すなわち、引き上げ棒を回転速度１０ｒｐｍで回転させながら、引上げ速度１．５ｍｍ／時間で引き上げた。融液の温度を調整することにより、単結晶インゴットの直径を２５ｍｍ（φ）まで広げて肩部を形成した。
【００７３】
次いで、単結晶インゴットの直胴部を形成した。すなわち、引き上げ棒の回転速度７０ｒｐｍ、引上げ速度３．０ｍｍ／時間の条件で結晶育成を続けた。直胴部の長さが３０ｍｍとなるまで引き上げた後、切り離し距離５ｍｍ、切り離し速度６０ｍｍ／分の条件で単結晶インゴットを切り離し、４９時間かけて冷却を行った。
【００７４】
得られたサファイア単結晶インゴットの直胴部を、厚さ１ｃｍになるように切断し、その両面を鏡面研磨して評価用サンプルとし、実施例１等と同様の方法で泡欠陥の数を確認した。その結果を表１に示す。また、比較例１で得られたサファイア単結晶について泡欠陥を観察した際の顕微鏡写真を図２に示す。なお、図中のＡが泡欠陥である。
【００７５】
【表１】
0005471398.tif 000002
【符号の説明】
【００７６】
１…単結晶、２…種子結晶、１０…引き上げ装置、１２…引き上げ棒、１３…抵抗加熱ヒータ、１４…高周波誘導加熱炉、１５…高周波誘導コイル、１６…支持棒、１７…イリジウム坩堝、１８…融液。
【図１】
0005471398.tif 000003
【図２】
0005471398.tif 000004
【図３】
0005471398.tif 000005
【図４】
0005471398.tif 000006
【図５】
0005471398.tif 000007
【図６】
0005471398.tif 000008
【図７】
0005471398.tif 000009